КОМПОЗИЦИЯ НА ОСНОВЕ ОКСИДОВ ЦИРКОНИЯ, ЦЕРИЯ, ПО МЕНЬШЕЙ МЕРЕ ОДНОГО РЕДКОЗЕМЕЛЬНОГО МЕТАЛЛА, ОТЛИЧНОГО ОТ ЦЕРИЯ, И КРЕМНИЯ, СПОСОБЫ ПОЛУЧЕНИЯ И ПРИМЕНЕНИЕ В КАТАЛИЗЕ

1. Композиция на основе оксида циркония, оксида церия и по меньшей мере одного оксида редкоземельного металла, отличного от церия, с содержанием по весу оксида циркония по меньшей мере 5% и оксида церия не более 90%, отличающаяся тем, что дополнительно содержит диоксид кремния в количестве по весу от 0,1% до 2%.
2. Композиция по п. 1, отличающаяся тем, что содержит диоксид кремния в количестве по весу от 0,1% до 1%, предпочтительно от 0,1% до 0,6%.
3. Композиция по п. 1, отличающаяся тем, что она характеризуется содержанием оксида церия от 30% до 60%, предпочтительно от 5% до 20%.
4. Композиция по любому из пп. 1-3, отличающаяся тем, что она характеризуется содержанием оксидов одного или более редкоземельных металлов, отличных от церия, от 5% до 25%.
2
5. Композиция по любому из пп. 1-3, отличающаяся тем, что она имеет удельную поверхность после обжига в течение 4 часов при 1000°C по меньшей мере 30 м/г.
2
6. Композиция по любому из пп. 1-3, отличающаяся тем, что она имеет удельную поверхность после обжига в течение 4 часов при 1100°C по меньшей мере 10 м/г.
7. Композиция по любому из пп. 1-3, отличающаяся тем, что после обжига в течение 4 часов при 1000°C и затем обжига в течение 10 часов при 1200°C она характеризуется снижением способности к накоплению кислорода (OSC) по меньшей мере на 80%, более конкретно по меньшей мере на 90%.
2
2
8. Композиция по п. 1 или 2, отличающаяся тем, что после обжига в течение 4 часов при 1000°C она имеет OSC по меньшей мере 0,6 мл O/г при содержании оксида церия от 30% до 60% и OSC по меньшей мере 0,2 мл O/г при содержании оксида церия от 5% до 15% или по меньшей мере 70%.
9. Композиция по любому из пп. 1-3, отличающаяся тем, что после обжига в течение 4 часов при 1000°C и затем обжига в течение 10 часов при 1200°C она характеризуется увеличением своей максимальной температуры для восстановительной способности по меньшей мере на 150°C.
10. Способ получения композиции по любому из пп. 1-9, отличающийся тем, что включает следующие этапы, на которых:
- (a1) составляют смесь, содержащую соединения циркония, церия, по меньшей мере одного редкоземельного металла, отличного от церия, и кремния;
- (b1) объединяют указанную смесь с основным соединением, в результате чего получают осадок;
- (c1) нагревают указанный осадок в жидкой среде;
- (d1) добавляют вспомогательное вещество, выбранное из анионных поверхностно-активных веществ, неионных поверхностно-активных веществ, полиэтиленгликолей, карбоновых кислот и их солей, а также поверхностно-активных веществ, относящихся к типу карбоксиметилированных этоксилатов жирных спиртов, к осадку, полученному на предыдущем этапе;
- (e1) обжигают полученный таким образом продукт.
11. Способ получения композиции по любому из пп. 1-9, отличающийся тем, что включает следующие этапы, на которых:
- (a2) составляют смесь, содержащую соединения циркония, церия и по меньшей мере одного редкоземельного металла, отличного от церия;
- (b2) объединяют указанную смесь с основным соединением, в результате чего получают осадок;
- (c2) нагревают указанный осадок в жидкой среде;
- (d2) добавляют соединение кремния к осадку, полученному на предыдущем этапе;
- (e2) добавляют вспомогательное вещество, выбранное из анионных поверхностно-активных веществ, неионных поверхностно-активных веществ, полиэтиленгликолей, карбоновых кислот и их солей, а также поверхностно-активных веществ, относящихся к типу карбоксиметилированных этоксилатов жирных спиртов, к продукту, полученному на предыдущем этапе, при этом этапы (d2) и (e2) необязательно осуществляют в одно и то же время;
- (f2) обжигают полученный таким образом продукт.
12. Способ получения композиции по любому из пп. 1-9, отличающийся тем, что включает следующие этапы, на которых:
- (a3) составляют смесь, содержащую соединения циркония, церия и по меньшей мере одного редкоземельного металла, отличного от церия, и необязательно соединение кремния;
- (b3) нагревают указанный осадок в жидкой среде;
- (c3) добавляют соединение кремния, если последнее не присутствовало на этапе (a3), к осадку, полученному на предыдущем этапе;
- (d3) добавляют вспомогательное вещество, выбранное из анионных поверхностно-активных веществ, неионных поверхностно-активных веществ, полиэтиленгликолей, карбоновых кислот и их солей, а также поверхностно-активных веществ, относящихся к типу карбоксиметилированных этоксилатов жирных спиртов, к продукту, полученному на предыдущем этапе, при этом этапы (c3) и (d3) необязательно осуществляют в одно и то же время;
- (e3) обжигают полученный таким образом продукт.
13. Способ получения композиции по любому из пп. 1-9, отличающийся тем, что включает следующие этапы, на которых:
- (a4) составляют смесь, содержащую только соединения циркония, церия и кремния или эти соединения с одним или несколькими соединениями редкоземельных металлов, отличных от церия, в количестве этого или этих соединений, упомянутых последними, которое меньше количества, необходимого для получения требуемой композиции;
- (b4) объединяют указанную смесь с основным соединением при перемешивании;
- (c4) объединяют смесь, полученную на предыдущем этапе, при перемешивании либо с соединением, либо с соединениями редкоземельных металлов, отличных от церия, если это или эти соединения не присутствовали на этапе (a4), или с остальным количеством указанного соединения или соединений, которое является необходимым, при этом энергия перемешивания, используемая на данном этапе (c4), меньше той, которую используют на этапе (b4), в результате чего получают осадок;
- (d4) нагревают указанный осадок в водной среде;
- (e4) добавляют вспомогательное вещество, выбранное из анионных поверхностно-активных веществ, неионных поверхностно-активных веществ, полиэтиленгликолей, карбоновых кислот и их солей, а также поверхностно-активных веществ, относящихся к типу карбоксиметилированных этоксилатов жирных спиртов, к осадку, полученному на предыдущем этапе;
- (f4) обжигают полученный таким образом осадок.
14. Способ по любому из пп. 10-13, отличающийся тем, что в качестве соединений циркония, церия и других редкоземельных металлов используют соединение, выбранное из нитратов, сульфатов, ацетатов, хлоридов или церий-аммоний нитрата.
15. Способ по любому из пп. 10-13, отличающийся тем, что в качестве соединений кремния используют силиконат, силикат щелочного металла или силикат четвертичного аммония.
16 Способ по любому из пп. 10-13, отличающийся тем, что нагревание осадка на этапе (c1), (c2), (b3) или (d4) осуществляют при температуре по меньшей мере 100°C.
17. Каталитическая система, отличающаяся тем, что она содержит композицию по любому из пп. 1-9.
18. Встроенная диагностическая система, отличающаяся тем, что она содержит композицию по любому из пп. 1-9.
19. Система по п. 18, отличающаяся тем, что она дополнительно содержит вторую композицию, которая после обжига в течение 10 часов при 1150°C имеет OSC по меньшей мере в два раза больше, чем OSC композиции по любому из пп. 1-9 после обжига при тех же условиях.
20. Способ обработки выхлопных газов двигателей внутреннего сгорания, отличающийся тем, что в качестве катализатора применяют каталитическую систему по п. 17 или композицию по любому из пп. 1-9.
21. Применение каталитической системы по п. 17 или композиции по любому из пп. 1-9 в качестве ловушки для NOx или для обеспечения восстановления NOx.